(57)【要約】【課題】  切れ味が良好で、かつ耐摩耗性・耐食性に優れ、ひいては長寿命化を可能にした医療用メスを提供する。【解決手段】  一実施形態では、鋼製医療用メスの刃先部１を、０．０２μｍを超え０．５μｍ以下の厚さの硬質炭素膜２で被覆する。別の実施形態では、鋼製医療用メスの刃先部１の片面１ｂのみを硬質炭素膜２ｂで被覆する。硬質炭素膜２ｂの厚さは０．０２μｍを超え０．５μｍ以下であることが好ましい。さらに別の実施形態では、鋼製医療用メスの刃先部１の片面１ａを、極薄の第１硬質炭素膜２ｃで被覆し、かつ刃先部１の他方の面１ｂを、第１硬質炭素膜２ｃより厚い第２硬質炭素膜２ｄで被覆する。第１硬質炭素膜２ｃの厚さは０．０２μｍを超え０．１μｍ以下であり、かつ第２硬質炭素膜２ｄの厚さは０．１μｍを超え０．５μｍ以下であることが好ましい。【選択図】  図１
2005270163.tif 000002
【特許請求の範囲】
【請求項１】
鋼製医療用メスの少なくとも刃先部を、０．０２μｍを超え０．５μｍ以下の厚さの硬質炭素膜で被覆したことを特徴とする医療用メス。
【請求項２】
鋼製医療用メスの少なくとも刃先部の片面のみを硬質炭素膜で被覆したことを特徴とする医療用メス。
【請求項３】
前記硬質炭素膜の厚さが、０．０２μｍを超え０．５μｍ以下であることを特徴とする請求項２に記載の医療用メス。
【請求項４】
鋼製医療用メスの少なくとも刃先部の片面を、極薄の第１硬質炭素膜で被覆し、かつ前記刃先部の他方の面を、前記第１硬質炭素膜より厚い第２硬質炭素膜で被覆したことを特徴とする医療用メス。
【請求項５】
前記第１硬質炭素膜の厚さが、０．０２μｍを超え０．１μｍ以下であり、かつ前記第２硬質炭素膜の厚さが、０．１μｍを超え０．５μｍ以下であることを特徴とする請求項４に記載の医療用メス。
【請求項６】
前記医療用メスの材質が、炭素工具鋼又はマルテンサイト系ステンレス鋼であることを特徴とする請求項１〜５のいずれか１項に記載の医療用メス。
【発明の詳細な説明】
【技術分野】
【０００１】
本発明は医療用メスに関し、より詳細には硬質炭素膜を被覆した医療用メスに関する。
【背景技術】
【０００２】
医療用メスには大別して使い捨て型と繰返し使用型がある。使い捨て型メスは、炭素工具鋼製、ステンレス鋼製が主であり、通常、滅菌して一度使用した後廃棄される。また繰返し使用型メスは、金属製メスの表面に防錆を目的としてニッケルめっきを施したメス及び表面被覆処理無しのステンレス鋼製メスがある。これらは使用の度に消毒して繰返し使用される。
【０００３】
上述の使い捨て型炭素工具鋼製メスは、安価で高硬度、かつ切れ味が優れている反面、使用の度に医療廃棄物が増える。また、使用済みの医療用メスは、触れることでエイズ、肝炎等、感染性疾患を引き起こす危険性があり、取り扱いには極めて慎重を要し、リサイクル・廃棄等、その処理が煩雑である。また、使い捨て型ステンレス鋼製メスは、安価であるが、炭素工具綱メスと同様に医療廃棄物の増加をもたらすと共にその処理に窮する。
【０００４】
一方、市販されている繰り返し使用型のニッケルめっきを施したメスは、耐食性に優れ、高硬度かつ切れ味が良好である反面、金属ニッケルはアレルギーによる皮膚炎発生や発ガン性が疑われており、医療器具としては適正を欠く等の問題がある。また繰返し使用型の表面被覆処理無しのステンレス鋼製メスでは、炭素工具鋼製メスに比べ耐食性に優れているが、塩水に対して腐食が生じる場合もある。
【０００５】
医療廃棄物の低減という観点から、医療用メスを長寿命化して繰り返し使用することが好ましい。しかし、従来の炭素工具綱又はステンレス綱製の医療用メスでは、使用初期は刃先が鋭敏で切れ味が良いが、図６（Ａ）に示されるように、比較的短時間で刃先先端が摩耗して丸くなり切れ味が悪くなるという欠点がある。そこで、硬質炭素膜の超硬質性等の機能に着目して硬質炭素膜で被覆したメスが提案されている（特許文献１参照）。
【０００６】
【特許文献１】特開昭６２−１１７５４６号公報
【発明の開示】
【発明が解決しようとする課題】
【０００７】
しかし、炭素工具綱又はステンレス綱等の材質には硬質炭素膜が密着しにくく、特に膜厚が厚い場合（例えば、上述の特開昭６２−１１７５４６号公報では２μｍの膜厚が例示されている）、図６（Ｂ）に示されるように、はく離しやすいという欠点があった。また、硬質炭素膜は摩擦係数が小さいため、膜厚が増加すると刃先が滑る、また刃先先端が丸くなる等の原因から切れ味が劣るという課題があった。
【０００８】
本発明は、上述したような課題を解決するために提案されたもので、その目的は、切れ味が良好で、かつ耐摩耗性・耐食性に優れ、ひいては長寿命化を可能にした医療用メスを提供することである。
さらに、本発明の目的は、刃先の被加工材に対するくい込みを向上させることで、さらに切れ味性を改善した医療用メスを提供することである。
【課題を解決するための手段】
【０００９】
本発明者らは、上記課題を解決すべく鋭意検討した結果、本発明の完成に至った。すなわち、本発明の医療用メスは、請求項１に記載のように、鋼製医療用メスの少なくとも刃先部を、０．０２μｍを超え０．５μｍ以下の厚さの硬質炭素膜で被覆したことを特徴とする。
ここで、硬質炭素膜は、いわゆるＤＬＣ（Diamond-Like Carbon）膜を意味し、かつ膜中に基材との密着性又はその他の特性を改善するための異種成分やその中間層を含む膜及びそれらを含まない膜を包含する。
【００１０】
この硬質炭素膜は耐摩耗性・耐食性に優れるため、メスの長寿命化を図る上で好適である。しかし、硬質炭素膜の厚さが厚い場合は、膜のはく離が生じやすい。また、硬質炭素膜は摩擦係数が小さいため、膜厚が増加すると刃先が滑る、また刃先先端が丸くなる等の原因から切れ味が劣る。そこで、硬質炭素膜の厚さを０．５μｍ以下にすることにより、それを抑制することができる。すなわち従来のコーティングメスが持つ膜のはく離、切れ味性の課題を解消あるいは軽減することができる。一方、膜厚が０．０２μｍ以下では、硬質炭素膜の特性である耐摩耗性が十分に発揮されない。また、耐食性という観点からも０．０２μｍ以下では不十分である。従って、上記範囲内の膜厚の硬質炭素膜を有する医療用メスは、切れ味が良好で、かつ耐摩耗性・耐食性に優れ、ひいては寿命が著しく向上する。
【００１１】
メスの刃先部の全面（両面）を硬質炭素膜で被覆すると、刃先先端の鋭さが低減する。また、一般に硬質炭素膜は摩擦係数が小さく、平滑性に富むため、刃先／被加工材間は滑り易く、メスが被加工材にくい込みにくい。そこで、請求項２に記載のように、鋼製医療用メスの少なくとも刃先部の片面のみを硬質炭素膜で被覆する構成とすることができる。ここで、「片面のみを硬質炭素膜で被覆する」とは、片面を耐熱テープあるいはその他でマスキングし、他の片面に硬質炭素膜形成することをいう。
このような手段を講じると、メスの刃先の被加工材に対するくい込みを容易にすることができ、ひいては切れ味性をさらに改善することができる。なおかつ硬質炭素膜の耐摩耗性ゆえ、メスを長寿命化することができる。
【００１２】
この硬質炭素膜の厚さは、請求項３に記載のように、０．０２μｍを超え０．５μｍ以下にすることが好ましい。０．０２μｍ以下では、硬質炭素膜の特性である耐摩耗性が十分に発揮されず、メスの長寿命化に寄与できない。一方、０．５μｍを超えると、上述したようにはく離しやすくなり、切れ味が劣ると共にメスの寿命が短くなってしまう。
【００１３】
一般に、医療用メスでは切れ味性に加え、耐食性と耐摩耗性が要求される。刃先部両面の硬質炭素膜の厚さが極めて薄い場合は、硬質炭素膜の特徴である耐摩耗性が十分発揮されない。また両面とも膜厚が厚い場合は刃先が被加工材にくい込みにくいため切れ味性が劣り、かつ膜のはく離が生じやすい。そこで、請求項４に記載のように、鋼製医療用メスの少なくとも刃先部の片面を、極薄の第１硬質炭素膜で被覆し、かつ前記刃先部の他方の面を、前記第１硬質炭素膜より厚い第２硬質炭素膜で被覆する構成とすることができる。ここで、「極薄」は、一般に超薄膜といわれている０．１μｍ程度以下の膜厚を意味する。
【００１４】
このような手段を講じると、刃先部の両面を被覆することで耐食性の向上を図ることができると共に、片面を薄くすることにより被加工材へのくい込みを容易にして切れ味性を改善することができる。また他方の面をそれよりも厚い膜にすることで刃先部の耐摩耗性を向上させることができる。従って、切れ味が良好で、かつ耐摩耗性・耐食性を兼ね備えた長寿命の医療用メスを提供することができる。
【００１５】
この場合、請求項５に記載のように、前記第１硬質炭素膜の厚さを、０．０２μｍを超え０．１μｍ以下とし、かつ前記第２硬質炭素膜の厚さを、０．１μｍを超え０．５μｍ以下にすることが好ましい。極薄の第１硬質炭素膜の厚さが０．０２μｍ以下では、硬質炭素膜の特性である耐摩耗性・耐食性が十分に発揮されず、メスの長寿命化に寄与できない。また、第２硬質炭素膜の厚さが０．５μｍを超えると、上述したようにはく離しやすくなり、切れ味が劣ると共にメスの寿命が短くなってしまう。
【００１６】
本発明の医療用メスは、請求項６に記載のように、その材質が炭素工具鋼又はマルテンサイト系ステンレス鋼であることを特徴とする。ここで、鋼とは炭素を２．１４ｗｔ％以下含んだ鉄の総称であり、炭素工具鋼とは、ＪＩＳ  Ｇ４４０１に規定する鋼を指す。「マルテンサイト系ステンレス」は、焼入れするとマルテンサイト組織になるステンレス綱を意味する。その代表的なものがＪＩＳの材種「ＳＵＳ４２０Ｊ２」であり、医療用メスの基材として一般的に使用されている。
このような一般に硬質炭素膜が形成しにくい材質に上記手段を講じて硬質炭素膜を被覆することで、切れ味が良好で、かつ耐摩耗性・耐食性に優れ、ひいては長寿命化を可能にした医療用メスを提供することができる。
【発明の効果】
【００１７】
上述したように、鋼製医療用メスの少なくとも刃先部を適正な厚さ、すなわち０．０２μｍを超え０．５μｍ以下の硬質炭素膜で被覆することで、切れ味が良好で、かつ耐摩耗性・耐食性に優れ、ひいては長寿命化を可能にした医療用メスを提供することができる。従って、従来１回使用して廃棄していた医療用メスも繰返し使用することができ、医療廃棄物の増加を抑制でき、省資源に貢献することができる。さらに、長時間に及ぶ手術でも切れ味が持続するのでメスの信頼性が向上する。
また、鋼製医療用メスの少なくとも刃先部の片面のみを硬質炭素膜で被覆することで、刃先の被加工材に対するくい込みを向上させることができ、切れ味性を改善することができる。さらに、耐摩耗性を有するため、メスの長寿命化に寄与することができる。
鋼製医療用メスの少なくとも刃先部の片面を極薄の硬質炭素膜で被覆し、他方の面をそれよりも厚い硬質炭素膜で被覆することで、刃先の被加工材に対するくい込みが改善され、なおかつ耐摩耗性・耐食性に優れた長寿命の医療用メスを提供することができる。
【発明を実施するための最良の形態】
【００１８】
以下、本発明の医療用メスの実施形態について、さらに詳細に説明するが、本発明はこれらに限定されない。
本発明で医療用メスの少なくとも刃先部に被覆される硬質炭素膜は、ラマン分光分析図においてラマンシフト１５５０ｃｍ−１付近を頂点に左右非対称なブロードなピークを示す炭素が主成分の薄膜である。
【００１９】
上記硬質炭素膜は、周知の成膜方法に基づいて形成することができる。例えば、イオン化蒸着法は、イオン化した炭化水素を基材に印加されたバイアス電圧で加速するため、プラズマＣＶＤ法に比し、膜の硬度化と密着性を高めることができ好適に用いられる。
また、鋼製医療用メス基材との密着性を向上させるため、中間層を設けた構造を採用することができる。さらに、原料ガスの流量比を段階的に制御する手法により、傾斜組成薄膜を形成することも好ましい。本実施形態では、硬質炭素膜の原料としてベンゼンを用い、傾斜組成化の原料ガスとして、工業的に広く利用され、低コストで安全性の高いヘキサメチルジシロキサン（[(ＣＨ３)３Ｓｉ]２Ｏ）を用いた。
【００２０】
図１は、本発明の実施形態の医療用メスの刃先部の断面図である。図１（Ａ）は、刃先部１の両面１ａ、１ｂに、厚さが０．０２μｍを超え０．５μｍ以下の硬質炭素膜２を被覆した場合を示す。図１（Ｂ）は、刃先部１の片面１ｂのみに硬質炭素膜２ｂを被覆した場合を示す。この硬質炭素膜２ｂの厚さは、０．０２μｍを超え０．５μｍ以下であることが好ましい。図１（Ｃ）は、刃先部１の片方の面１ａに、極薄の第１硬質炭素膜２ｃを被覆し、他方の面１ｂに、第１硬質炭素膜２ｃより厚い第２硬質炭素膜２ｄを被覆した場合を示す。この第１硬質炭素膜２ｃの厚さは０．０２μｍを超え０．１μｍ以下であり、第２硬質炭素膜２ｄの厚さは０．１μｍを超え０．５μｍ以下であることが好ましい。
【実施例１】
【００２１】
以下、実施例を挙げて本発明をさらに詳述するが、本発明はこれらに限定されない。
硬質炭素膜は、ナノテック株式会社製のイオン化蒸着装置（ＤＡＳＨ-４５０ ＤＳ）を用いてイオン化蒸着法で形成した。原料ガスはベンゼン（Ｃ６Ｈ６：純度９９．９％以上）及びヘキサメチルジシロキサン（[(ＣＨ３)３Ｓｉ]２Ｏ：純度９９．０％以上）を用い、ガス流量を４段階に変化させて傾斜組成成膜を行った。
【００２２】
（実施例１）
炭素工具鋼製及びＳＵＳ４２０Ｊ２マルテンサイト系ステンレス鋼製医療用メスの片面をマスキングし、他の片面をイオン化蒸着法により硬質炭素膜の作製を行った。メスの配置はメス被膜形成面をイオン源に向けて膜形成を行った。膜の作製条件は以下のとおりである。フィラメント出力(１２Ｖ-３０Ａ)、アノード出力(６３Ｖ-０．３４Ａ)、基板バイアス出力(１．５ｋＶ-１０ｍＡ)、処理圧力(１．２×１０−１Ｐａ)、原料ガス：Ｃ６Ｈ６／[(ＣＨ３)３Ｓｉ]２Ｏを以下のようなガス流量（膜作製時間）：０／５．８sccm(１．５分)→１．９sccm／４．４sccm(１．５分)→３．８sccm／２．９sccm(１．５分)→５．６sccm／１．５sccm(１．５分)→７．８sccm／０(３５分)で膜作製を行った結果、共にメスの片面のみに膜厚０．３μｍの硬質炭素膜が得られた。
【００２３】
（実施例２）
実施例１の方法で炭素工具鋼製及びＳＵＳ４２０Ｊ２マルテンサイト系ステンレス鋼製医療用メスの片面に硬質炭素膜の作製を行った後、この膜形成した面にマスキング用テープを貼り、他の片面も実施例１と同様の条件で硬質炭素膜の作製を行った結果、共にメスの両面に膜厚０．３μｍの硬質炭素膜が得られた。
【００２４】
（実施例３）
実施例１の方法で炭素工具鋼製及びＳＵＳ４２０Ｊ２マルテンサイト系ステンレス鋼製の医療用メスの片面に膜厚０．３μｍの硬質炭素膜の作製を行った後、この膜形成した面にマスキング用テープを貼り、他の片面に以下の条件で極薄膜を作製した。フィラメント出力(１１Ｖ-３０Ａ)、アノード出力(６３Ｖ-０．３５Ａ)、基板バイアス出力(０．４ｋＶ-３．５ｍＡ)、処理圧力(１．４×１０−１Ｐａ)、原料ガス／ガス流量／（膜作製時間）：Ｃ６Ｈ６／６．８sccm／(６分)で膜作製を行った結果、共にメスの片面のみに膜厚０．０２μｍの硬質炭素膜が得られた。その結果、片面に膜厚０．３μｍの硬質炭素膜、他方の片面に膜厚０．０２μｍの硬質炭素膜を有するメスが得られた。
【００２５】
（比較例１）
炭素工具鋼製及びＳＵＳ４２０Ｊ２マルテンサイト系ステンレス鋼製の医療用メスの片面をマスキングし、他の片面をイオン化蒸着法により硬質炭素膜の作製を行った。メスの配置はメス被膜形成面をイオン源に向けて膜形成を行った。作製条件は以下のとおりである。フィラメント出力(１２Ｖ-３０Ａ)、アノード出力(６３Ｖ-０．３４Ａ)、基板バイアス出力(１．５ｋＶ-１０ｍＡ)、処理圧力(１．２×１０−１Ｐａ)、原料ガス：Ｃ６Ｈ６／[(ＣＨ３)３Ｓｉ]２Ｏを以下のようなガス流量（膜作製時間）：０／５．８sccm(３分)→１．９sccm／４．４sccm(３分)→３．８sccm／２．９sccm(３分)→５．６sccm／１．５sccm(３分)→７．７sccm／０(８０分)で膜作製を行った結果、共にメスの片面のみに膜厚０．８μｍの硬質炭素膜が得られた。
【００２６】
（比較例２）
炭素工具鋼製及びＳＵＳ４２０Ｊ２マルテンサイト系ステンレス鋼製医療用メスにイオン化蒸着法により硬質炭素膜の作製を行った。メスの配置はメスの背をイオン源に向けて膜の作製を行った。作製条件は以下のとおりである。フィラメント出力(１２Ｖ-３０Ａ)、アノード出力(６３Ｖ-０．３５Ａ)、基板バイアス出力(１．５ｋＶ-１０ｍＡ)、処理圧力(１．２×１０−１Ｐａ)、原料ガス：Ｃ６Ｈ６／[(ＣＨ３)３Ｓｉ]２Ｏを以下のようなガス流量（膜作製時間）：０／５．８sccm(５分)→１．９sccm／４．４sccm(５分)→３．８sccm／２．９sccm(５分)→５．６sccm／１．５sccm(５分)→７．８sccm／０(１００分)で膜作製を行った結果、共にメスの両面に膜厚１μｍの硬質炭素膜が得られた。
【００２７】
上記実施例及び比較例のメスの硬質炭素膜被覆状態を下表１にまとめて示す。
【表１】
2005270163.tif 000003
【００２８】
切れ味性試験
上記実施例１〜３、比較例１〜２及び対照として硬質炭素膜を被覆しない炭素工具綱製メス（以後、未被覆メスという）を用い、以下のような切れ味性の試験を行った。
すなわち、メスに２２３ｇの荷重を付加してテッシュペーパーの束（３６枚）を切断した場合、切断されたペーパーの枚数と試験回数との関係を調べた。なお１回の試験で１０ｃｍの距離を切断した。
【００２９】
図２は、未被覆メスと実施例１（片面被覆：膜厚０．３μｍ）及び比較例１（片面被覆：膜厚０．８μｍ）のメスとの切れ味性の比較を示す。図２より、未被覆メスでは１回目は１４枚切断され切れ味が良い。しかし、７枚以上切断できる回数は２１回目（切断距離２１０ｃｍ）までである。片面被覆メスでは、１回目は実施例１のメスが１２枚、比較例１のメスが７枚であり、当初は切れ味が未被覆メスより劣るが、７枚以上切断できる回数は実施例１のメスが３３回目（切断距離３３０ｃｍ）までであり、片面に０．３μｍ厚さの硬質炭素膜を被覆することにより、未被覆メスに比べメスの切れ味性が向上することが分った。一方、比較例１のメスは、未被覆メス及び実施例１のメスに比し、切れ味が劣った。これは硬質炭素膜の摩擦係数に起因する刃先の滑り、膜厚増加による刃先先端の丸みの増加等が原因して切れ味性が低下したと考えられる。
【００３０】
図３は、未被覆メスと実施例１（片面被覆：膜厚０．３μｍ）及び実施例２（両面被覆：膜厚０．３μｍ）との切れ味性の比較を示す。メスの使用初期は未被覆メスが最も切れ味が良く、実施例１、実施例２の順である。しかし、２２回目（切断距離２２０ｃｍ）以降では、切れ味性は実施例２のメスが最も優れ、次に実施例１のメス、未被覆メスの順であった。この理由は、未被覆メスでは使用初期はメスの刃先が鋭敏であるが、片面あるいは両面に硬質炭素膜を被覆することにより、刃先先端の鋭さが低減する。また硬質炭素膜は摩擦係数が小さいため、滑りが生じ、切れ味が劣ったと考えられる。しかし、試験回数の増加により未被覆メスでは切断枚数が大きく減り、刃先が摩耗して急激に切れ味が劣化したと言える。一方、実施例１のメスでは、皮膜が基材よりも高硬度であるため摩耗が少なく、切れ味性が維持された。また、片面のみの被覆なので、両面被覆した実施例２に比し、刃先の被加工材に対するくい込みが容易なため、使用初期の切れ味が良いことが分かった。実施例２のメスでは、使用初期は切れ味が劣るが、両面被覆により刃先の耐摩耗性が優れているため、メスの損耗がさらに少なく良い結果が得られた。すなわち未被覆メスに比べ、適切な膜厚の硬質炭素膜で被覆されたメスは、切れ味性、耐摩耗性、及び寿命が著しく向上することが実証された。
【００３１】
図４は、実施例２（両面被覆：膜厚０．３μｍ）と比較例２（両面被覆：膜厚１μｍ）のメスとの切れ味性の比較を示す。図４より、膜厚が増加することにより、切れ味性が極端に劣化することが分かる。これは、硬質炭素膜の摩擦係数が小さいため刃先が滑り、また膜厚が増加すると刃先先端が丸くなったためと考えられる。本発明では、膜厚を０．５μｍ以下にすることで優れた切れ味性が得られた。
【００３２】
図５は、実施例１（片面被覆：膜厚０．３μｍ）と実施例３（両面被覆：膜厚：片面０．３μｍ、片面０．０２μｍ）のメスとの切れ味性の比較を示す。図５より、片面のみを被覆した実施例１のメスに比し、両面を被覆した実施例３のメスは全体的に多少切れ味性が劣ることが分かる。しかし、実施例３のメスは、両面を硬質炭素膜で被覆することにより耐食性が向上するので、耐摩耗性と耐食性を兼ね備え、ひいては寿命が伸長すると考えられる。
【００３３】
耐食性試験
未被覆の炭素工具綱メスと片面を極薄の硬質炭素膜（膜厚０．０２μｍ）で被覆した炭素工具綱メスについて耐食性試験（塩水噴霧試験：ＪＩＳ Ｚ ２３７１に準拠）を２４時間行った。そのまま槽内に３時間保持後、両メスについて腐食状態を視認により調べた。その結果、極薄（０．０２μｍ）の硬質炭素膜であっても、未被覆メスと比較して腐食の程度は少なく、耐食性が改善されることが分かった。しかし、メスの長寿命化という観点から、硬質炭素膜は０．０２μｍを超える膜厚を有することが好ましい。
【図面の簡単な説明】
【００３４】
【図１】本発明の実施形態の医療用メスの刃先部の断面図である。
【図２】未被覆メスと片面被覆メス（膜厚：０．３μｍ及び０．８μｍ）の切れ味性の比較を示すグラフである。
【図３】未被覆メス、片面被覆メス（膜厚：０．３μｍ）及び両面被覆メス（膜厚：０．３μｍ）の切れ味性の比較を示すグラフである。
【図４】膜厚１μｍと０．３μｍの両面被覆メスの切れ味性の比較を示すグラフである。
【図５】両面被覆メス（膜厚：片面０．３μｍ、片面０．０２μｍ）と片面被覆メス（膜厚：０．３μｍ）の切れ味性の比較を示すグラフである。
【図６】従来の医療用メスの欠点を示す刃先部の断面図である。
【符号の説明】
【００３５】
１    医療用メスの刃先部
２、２ｂ    硬質炭素膜
２ｃ    第１硬質炭素膜
２ｄ    第２硬質炭素膜
【図１】
2005270163.tif 000004
【図２】
2005270163.tif 000005
【図３】
2005270163.tif 000006
【図４】
2005270163.tif 000007
【図５】
2005270163.tif 000008
【図６】
2005270163.tif 000009